FR 2537148 A2 19840608 FR 8220465 A 19821207 L'invention concerne des modes de réalisation particuliers du procédé décrit dans la demande de brevet français nO 82 04613 déposée le 18 mars 1982. La demande de brevet nO 82 04613 décrit et revendique un procédé pour fabriquer,à partir de résines urée-formol, des solides cellulaires à faible reprise d'eau, procédé dans lequel on ajoute une huile à la résine urée-formol en milieu aqueux pour obtenir une émulsion homogène sans séparation d'huile, émulsion qui est utilisable pour la fabrication d'un solide cellulaire par moussage et durcissement, de façon en soi connue, au lieu et place de la solution aqueuse d'urée-formol. Selon la présente addition, on incorpore à l'émulsion, avant moussage, une proportion majeure d'une charge. Par proportion majeure, on veut dire que la quantié,en poids de cette charge est supérieure d la quantité de n'importe lequel des autres composants du mélange. Cette charge est de préférence un solide divisé ou une pâte sèche ou humide. Comme exemples préférés de charge organique ou minérale, on citera l'argile, la sciure de bois, le sable, les déchets provenant de la préparation d'engrais ou d'acide phosphorique, couramment appelées "phosphogypse", les déchets de raffinerie de sucre et plus généralement les déchets industriels de toute provenance. La proportion de charge est choisie en fonction des résistances mécaniques et de la densité que l'on veut conférer au produit final, c'est-à-dire au solide cellulaire obtenu par moussage plus ou moins poussé et durcissement. On décrira ci-après deux exemples de réalisation conformes à la présente invention. 1er EXEMPLE.- On fabrique un solide cellulaire en préparant un mélange comprenant 100 g d'une-solution de résine urée-formol en milieu aqueux, 80g d'huile de récupération et 110 g de plâtre ainsi que 420g de boues dela Seine, en ajoutant à ce mélange 160 g d'eau contenant 25g d'acide phosphorique, cet acide étant choisi pour agir sur le plâtre de façon à faire mousser le mélange, de façon connue en soi, et on laisse durcir. 2ème EXEMPLE. On prépare un solide cellulaire en mélangeant une solution de 100g de résine urée-formol dans 100g d'eau, 80g d'huile de vidange, 110g de plâtre et 270g de latérite, mélange auquel on ajoute 60g d'eau contenant une faible proportion d'acide oxalique et on laisse durcir le mélange après moussage. 3ème EXEMPLE. -On prépare un mélange comme dans l'exemple 2, en-remplaçant la latérite par du sable à raison d'environ 300g. L'invention n'est pas limitée au choix d'une charge particulière. REVENDICATIONS 1. Procédé pour la préparation d'un produit cellulaire à faible reprise d'eau, par moussage et durcissement d'une émulsion obtenue par addition d'huile, notamment une huile de récupération, à une résine uréeformol, caractérisé en ce qu'on incorpore à l'émulsion, avant moussage, une charge dont la quantité en poids est supérieure à celle de n'importe lequel des autres composants. 2. Procédé selon la revendication 1, caractérisé en ce que la charge est à l'état de solide divisé, ou de pâte sèche ou aqueuse. 3. Procédé selon la revendication 1 ou 2, carac térisé en ce que la charge est choisie dans le groupe constitué par les argiles, les sciures de bois, les sables. 4. Procédé selon la revendication 1 ou 2, caractérisé en ce que la charge est un déchet industriel. 5. Procédé selon la revendication 4, caractérisé en ce que la charge est un déchet de fabrication d'acide phosphorique ou de fabrication d'engrais notamment un phosphogypse. 6. Les solides cellulaires obtenus par un procédé selon l'une des revendications 1 à 5.